FR 2674541 A3 19921002 FR 9103758 A 19910328 DESCRIPTION Désignation: Pâte et Solution antirouilles pour la fonte et l'acier Composition: -- pour la Pâte antirouille: formule: -signatio:~ ~~~~~~~ ~~~~~,~~~~~ %~ FICI (307.) 27,3 C~H > No 0,04 --rYH, 0,008 S~CLs O,0003 Polyvinyle oxygène éther de l'alcoyle phénol 0,004 H > 0 11,3 BaS0 ~~~~~~~ 62 > 5 CH25- ~ - SOwNa O ) 5 TX-10 (équivalant au détergent) 0 > 5 -- pour la Solution antirouille: formule: désignation: % NN02 20 (CNH@)@CO 15 C@H12N4 0,04 C@H15O3N 1,4 C6H5COON@ 0,4 H2O (Eau distillée) + jusqu'à 100 NaOH (placer- la valeur PFI au dessus de 12) 10 Tous mélangés et présentés sous forme de Solution. Mod ~ d'emplol: -- enduire la Pâte antirouille à la surface de la pièce de fonte ou d'acier rouillée; laisser agir quelques minutes; voir si la rouille a été enlevée; sinon, tourner et retourner la Pâte antirouille de sorte que la rouille soit complètement partie. Pour certaines pièces recouvertes de rouille extrêmement épaisse (par exemple, tôle d'un vieux navire etc.), s'il n'est pas possible d'enlever la rouille en une seule fois, enduire donc la Pate une nouvelle fois après avoir raclé l'ancienne, et cela, jusqu'à ce que la rouille soit entièrement partie. Puis la nettoyer avec la Solution antirouille préalablement diluée; (La dilution est proportionnelle à 10 : 1), la nettoyer si bien qu'il n'en reste aucune trace de Pâte antirouille à la surface de la pièce traitée; enfin la brosser deux fois avec la Solution antirouille. Ainsi la pièce sera protégée contre la rouille pendant 7-10 jours. REVENDICATIONS La présente invention cuns-titue un traitement par enduction de la Pâte antirouille pour enlever la rouille à la surface des grosses pièces de charpente métalliques. Et par le nettoyage des pièces déjà traitées avec la Solution antirouille diluée à 10 : 1 et par le brossage avec la même Solution, la présente invention apporte un nouveau procédé de prévention contre la rouille. -- Formule pour la Pâte antirouille: HCT 277. Cb Na 27 M-MN 0,008% -NH 0,0003% SNCL3 Polyvinyle oxygène éther de l'alcoyle phénol 0,004 z0 il > 37 BaS0 82,57 Tous mélangés et présentés sous forme de pâte. -- Formule pour la Solution antirouille: N@NO2 20% (CNH2)2CO 15% C@H12N4 0,04% C@H15O3N 1,4% Tous mélangés et présentés sous forme de solution.